(57)【特許請求の範囲】
【請求項１】
ロールから解反して引出し、次いで長さ方向の両側端縁部をそれぞれ一対の無端ベルトなどの把持具で挟持し幅方向に引き伸ばして包装に使用するための包装用ストレッチフィルムであって、防曇剤を配合したポリ塩化ビニルフィルムからなり、フィルムの解反力がフィルム幅３５０ｍｍ当たり２００〜５００ｇであることを特徴とする包装用ストレッチフィルム。
【発明の詳細な説明】
【０００１】
【発明の属する技術分野】
本発明は包装用ストレッチフィルムに関する。特に詳しくは、使用時に伸展機で幅方向に引き伸ばすのに適したラップフィルムに関する。
【０００２】
【従来技術及び発明が解決しようとする課題】
ポリ塩化ビニル、ポリ塩化ビニリデン、ポリエチレンなどの熱可塑性樹脂からなる包装用ストレッチフィルムは食品の包装など種々の用途に利用されている。その代表的なものとして、スーパーマーケットやコンビニエンスストアーなどで多用されているトレイ包装がある。このトレイ包装は、トレイ容器に魚、肉などの食品を入れ、その上からストレッチフィルムで被覆する包装方法である。ここで使用するストレッチフィルムはロールに巻かれている。そして、このロールを解反機に掛け、ストレッチフィルムをロールから引出しながらトレイ容器の被覆に用いている。
【０００３】
ところで、トレイ容器は収納する対象食品の種類により、そのタテ、ヨコの長さがまちまちである。そして、ストレッチフィルムはトレイ容器の長さに応じて選定し使用している。したがって、幅の異なる幾種類ものストレッチフィルムのロールを準備する必要があり、そして被覆するトレイ容器の長さが変わるたびに、それに応じたストレッチフィルムのロールを解反機に掛け換える必要がある。そのため、このトレイ容器の包装には、包装作業の外にロールを掛け換える手数や煩わしさがある。かかる煩わしさや、手間を省くため、解反機から引き出したストレッチフィルムを、トレイ容器の長さに応じて幅方向に引き伸ばして、トレイ容器の被覆に供することが提案されている（特開平８−２１７００８号公報）。
【０００４】
上記のストレッチフィルムを幅方向に引き伸ばす伸展機の一つとして、長さ方向の両側端縁部をそれぞれ上下一対の無端ベルトからなる把持機で挟持し、幅方向に引き伸ばす機械が提案されている。しかして、この伸展機に従来の包装用ストレッチフィルムを掛けて実施したとき、引き伸ばし時にストレッチフィルムが把持機の無端ベルトの間から抜け出てしまい、引き伸ばし操作が行えないことがある。本発明は、上記の如き伸展機で円滑に引き伸ばしができるストレッチフィルムを提供することを目的とする。
【０００５】
【課題を解決するための手段】
本発明者らは上記の伸展機に掛けて幅方向に引き伸ばすときストレッチフィルムが無端ベルトなどの把持具間から抜け出てしまう原因について種々究明した結果、ストレッチフィルムに配合されている防曇剤が影響することを突きとめた。すなわち、包装用ストレッチフィルムに配合した防曇剤がフィルム表面に集まり、この防曇剤がフィルムの滑性に影響し、上記の延伸時にポリウレタン製の無端ベルトなどの把持具から抜け易くしていることを突きとめた。ところで、防曇剤を配合しないポリ塩化ビニルフィルムを使用して試みたところ、上記の延伸時におけるフィルムの無端ベルトなどの把持具からの抜けはなくなったが、ロールから解反してフィルムを引き出すのに異常に大きな力を要し、円滑な作業が行なえなかった。本発明者らは種々検討の結果、ロールからフィルムを解反するのに要する力、すなわち解反力を３５０ｍｍフィルム幅当たり２００〜５００ｇにしたフィルムは、解反が円滑に行なえ、しかも延伸時におけるフィルムの無端ベルトの把持具からの抜けを防止できること、この解反力は防曇剤の種類、量によって異なることを知見し、本発明を完成した。
【０００６】
すなわち、本発明は、ロールから解反して引出し、次いで長さ方向の両側端縁部をそれぞれ一対の無端ベルトなどの把持具で挟持し幅方向に引き伸ばして包装に使用するための包装用ストレッチフィルムであって、防曇剤を配合したポリ塩化ビニルフィルムからなり、フィルムの解反力がフィルム幅３５０ｍｍ当たり２００〜５００ｇであることを特徴とする包装用ストレッチフィルムである。
【０００７】
【発明の実施の形態】
本発明の包装用ストレッチフィルムの素材はポリ塩化ビニル、或は塩化ビニルを主とする他の共重合可能なビニル系単量体との共重合体である。また、包装用ストレッチフィルムには、フィルム表面に水滴が付着するのを防ぐために防曇剤を添加する。この他に、必要に応じて、可塑剤、安定剤、抗菌剤などを配合する。このポリ塩化ビニルフィルムは、押出し成形、カレンダー成形などで成形することができる。フィルムの厚さは７〜２０μｍ程度である。
【０００８】
本発明の包装用ストレッチフィルムの使用について説明する。本発明においては、包装用ストレッチフィルムのポリ塩化ビニルフィルムは伸展機にかけ、トレイ容器の長さに応じて引き伸ばして使用する。図１の（ａ）図、（ｂ）図、（ｃ）図は、伸展機を用いて引き伸ばす工程の一例を示したものである。１はポリ塩化ビニルフィルムのロールである。２はこのロールを支持する心棒である。３、４はフィルムの長さ方向の両側端縁部を把持する一対の把持機である。この把持機３、４は、それぞれ上下一対の逆方向に回転する無端ベルトからなっており、この上下の無端ベルトでフィルム両端を把持し、移送する。またこの一対の把持機の相互の間隔は拡げることが可能になっている。
【０００９】
本発明の包装用ストレッチフィルム先ず、図１の（ａ）図の如く、ロール状のポリ塩化ビニルフィルムのロールを解反機（図示せず）に掛け、該フィルムの先端部５を引き出し、その先端部の両側を把持機３、４にそれぞれ把持させる。フィルムは把持機に把持された状態、すなわち、無端ベルト間に挟持された状態で前方に移送される。そして、トレイ容器の長さに応じて切断６する。図１の（ｂ）図は、使用するフィルム７が把持機３、４に収まった状態を示す。この状態になったら、把持機の各無端ベルトの回転を停止させる。次いで図１の（ｃ）図に示すように、把持機の相互の間隔を徐々に拡げる。これによってフィルム７は幅方向に引き伸ばされ、所要の幅にされる。この（ｃ）図のフィルム７を引き伸ばした状態で、その下方から、商品を収納したトレイ容器を持ち上げて、トレイを被覆する。斯くて、幅が狭いフィルムを用いて、より大きい長さのトレイ容器の被覆を行うことができる。伸展機には上記の例の他に、例えば解反機から繰り出したフィルムの両端側縁を一対の逆ハの字形に配置した把持機で把持し、移送させながら徐々に所要の幅に引き伸ばす伸展機を用いることができる。
【００１０】
上記の伸展機における引き伸ばし操作時、特に一対の把持機の間隔を徐々に拡げてフィルムを幅方向に引き伸ばすときに、フィルムの両側端縁がこれを挟持する無端ベルト間から外れることがある。本発明は、フィルムの解反力をフィルム幅３５０ｍｍ当たり２００〜５００ｇ、好ましくは２３０〜４００ｇ、更に好ましくは２５０〜３５０ｇにする。この解反力が２００ｇ未満であると、上記の延伸時に無端ベルトなどの把持具から抜け易く、また５００ｇを越えるとロールの解反が円滑に行なえない。本発明の包装用ストレッチフィルムは、ポリウレタン製の無端ベルトを把持具に用いた伸展機で幅方向に引き伸ばすときに特に適する。
【００１１】
本発明における解反力の測定方法は次のとおりである。すなわち、図２に基づいて説明すると、幅３５０ｍｍのポリ塩化ビニルフィルムを巻いたロール１１に心棒を通し、これを軸に自由回転可能な状態で解反機１２にセットする。フィルムの一端をロールから引き出し、このフィルムの端部全面を、掴み具１３の把持部１４で把持して、フィルムの一端部を摘み具１３に固定する。この摘み具１３を荷重計１６を介して固定壁１５に吊るす。そして、解反機１２を、側壁１８、１９に沿って所定速度で落下できる台１７の上に置き、台ごと落下させる。この台の落下によりロールのフィルムは解反される。しかしてこの解反時に掛かる応力を荷重計で測定する。荷重計にオートグラフ（ストログラフ）式引張り試験機を用い、５００ｍｍ／分の速度で落下させて測定する。この解反のときに掛かる引張り強さの経時的変化をチャートさせる。解反はある一定の張力が掛かると始まり、一旦解反が始まると、経時的に張力の強弱が表れる。これをグラフに示すと連続した山部と谷部を有する曲線になる。本発明では、５００ｍｍ引き出す（解反する）間に張力が強くなったときの値、すなわちグラフの各山部の頂点の値の平均値を解反力とした。なお、ロールの幅が３５０ｍｍでないものは、測定後３５０ｍｍ幅に換算する。
【００１２】
本発明の包装用フィルムには防曇剤が配合されている。上記の解反力はこの防曇剤の種類、配合量によって調整できる。従来から通常に使用されている、グリセリン脂肪酸エステル系の防曇剤を通常使用量配合したポリ塩化ビニルフィルムの解反力はフィルム幅３５０ｍｍ当たり１２０ｇ以上２００ｇ未満である。このポリ塩化ビニルフィルムを通常の包装用ストレッチフィルムとして使用する限りでは差し支えないが、包装時に幅方向に引き伸ばして使用するものとしては、伸展機の無端ベルト間から抜けやすいため不適である。防曇剤の使用量を減少させれば解反力を上げることができるが、あまり使用量を減少させると、包装用フィルムが備えなければならない防曇性能を有しない不適格なフィルムになってしまう。また、使用時に解反機から円滑に引き出せない恐れがある。
【００１３】
本発明で使用する防曇剤はグリセリン脂肪酸エステル、ソルビタン脂肪酸エステル、ポリオキシエチレンソルビタン脂肪酸エステル、脂肪酸アルキロールアミドなどで、具体的には、ジグリセリンラウリル酸エステルのモノオレート、オレイン酸モノグリセライド、ソルビタンモノラウレート、ソルビタンモノオレート、ソルビタンセスキオレート、ポリオキシエチレンソルビタンモノラウレート、ジ−（２−ヒドロキシエチル）アルキルアミン、ポリオキシエチレンアルキルエーテルなどである。グリセリン脂肪酸エステル系の防曇剤はフィルムに滑りやすさを付与し、解反力を低下させる性質を付与し、一方ソルビタン脂肪酸エステル系、ポリオキシエチレンソルビタン脂肪酸エステル系、脂肪酸アルキロールアミド系の防曇剤はフィルムに滑りにくさを付与し、解反力を高める性質を有する。したがって、これらを適当に配合することによって、解反力をフィルム幅３５０ｍｍ当たり２００〜５００ｇにすることができる。しかも防曇剤を必要量配合することができる。本発明のストレッチフィルムは、上記の熱可塑性樹脂に防曇剤、更に必要に応じ可塑剤、安定剤、抗菌剤などを配合し、押出成形など通常の方法で成形する。
【００１４】
【実施例及び比較例】
実施例１〜２及び比較例１〜２
ポリ塩化ビニル１００重量部に可塑剤（ＤＩＮＡ）３５重量部、エポキシ大豆油１５重量部、安定剤（Ｃａ−Ｚｎ系）１．０重量部、及び下記（１）〜（４）の各種の防曇剤を下記の配合量で配合し、混練し、押出し成形により厚さ１３μｍのフィルムを成形した。このフィルムを幅３５０ｍｍに切断してロールに捲き取り、ストレッチフィルムのロールを作成した。このロールを図２に示す試験機を用いて解反力を測定した。
【００１５】
（１）防曇剤として、ソルビタンラウレート０．８重量部とポリオキシエチレンアルキルエーテル０．８重量部を用いた場合、解反力は２８０ｇであった（実施例１）。
（２）防曇剤として、ソルビタンラウレート０．７重量部とポリオキシエチレンアルキルエーテル０．７重量部とジグリセリンオレエート０．２重量部を用いた場合、解反力は２７０ｇであった（実施例２）。
（３）防曇剤として、ポリオキシエチレンアルキルエーテル０．４重量部とジグリセリンオレエート０．６部とジグリセリンラウレート０．４重量部とグリセリンモノオレエート０．２重量部を用いた場合、解反力は１８０ｇであった（比較例１）。
（４）防曇剤として、ソルビタンラウレート０．６重量部とポリオキシエチレンアルキルエーテル０．６重量部を用いた場合、解反力は５５０ｇであった（比較例２）。
【００１６】
上記実施例１、２及び比較例１、２の各ストレッチフィルムのロールを図１に示すように解反機にセットし、この解反機から引き出して伸展機にかけ、ストレッチフィルムの両側端縁部を上下一対のポリウレタン製無端ベルトで挾み幅方向に引き伸ばした。実施例１、２は解反工程、引き伸ばし工程が共に円滑に行えたが、比較例１は引き伸ばし工程時にフィルムの両側端縁部が無端ベルト間から外れてしまい、引き伸ばし工程に支障があった。また比較例２はロールからの繰り出しが円滑でなく、使用に支障があった。
【００１７】
【発明の効果】
本発明の包装用ストレッチフィルムは、包装使用時に、ロールから解反させながら伸展機で幅方向に引き伸ばす操作を円滑に行うことができる。すなわち、伸展機でフィルムの両耳を把持して幅方向に引き伸ばすとき伸展機の無端ベルトなどの把持具から外れることがなく、解反もスムースに行える。しかも防曇剤をその効果を損なわない配合量使用することができる。
【図面の簡単な説明】
【図１】本発明の包装用ストレッチフィルムを伸展機で引き伸ばす工程図
【図２】解反力の測定装置
【符号の説明】
１  包装用ストレッチフィルムのロール、２  心棒、３、４  把持機、５  使用フィルム、１１  包装用ストレッチフィルムのロール、１２  解反機、１３  掴み具、１４  把持部、１６  荷重計、１７  落下台
【図１】
0003984343.tif 000002
【図２】
0003984343.tif 000003